(57)【要約】【課題】従来の遮熱用ダンボールシートと比較して、低コストで製造できるとともに、同等の遮熱性能を有する遮熱用ダンボールシートを提供すること。【解決手段】波状に形成される中芯と、前記中芯の一面側に設けられる表ライナと、前記中芯の他面側に設けられる裏ライナと、を有し、前記表ライナの一面側の表面には、前記表ライナが前記中芯と接合される前の段階で、被膜形成性組成物に由来する反射材層が積層され、前記反射材層を形成する被膜形成性組成物は、少なくとも、アルミニウム顔料及び溶媒を含有する、遮熱用ダンボールシート。【選択図】図１
2017172108.tif 000002
【特許請求の範囲】
【請求項１】
波状に形成される中芯と、前記中芯の一面側に設けられる表ライナと、前記中芯の他面側に設けられる裏ライナと、を有し、
前記表ライナの一面側の表面には、前記表ライナが前記中芯と接合される前の段階で、被膜形成性組成物に由来する反射材層が積層され、
前記反射材層を形成する被膜形成性組成物は、少なくとも、アルミニウム顔料及び溶媒を含有する、遮熱用ダンボールシート。
【請求項２】
第一の反射材層、第二の反射材層、及び保護層から形成される積層体の膜厚が１．５μｍ以上６．０μｍ以下である、請求項１に記載の遮熱用ダンボールシート。
【請求項３】
被膜形成性組成物におけるアルミニウム顔料の含有量が、５質量％以上４０質量％以下である、請求項１又は２に記載の遮熱用ダンボールシート。
【請求項４】
第一の反射材層が形成される前の表ライナの、一面側の表面の表面粗さＲａが１．０μｍ以上１．４μｍ以下である、請求項１から３のいずれかに記載の遮熱用ダンボールシート。
【請求項５】
被膜形成性組成物に由来する反射材層が、他面側から一面側に向かって、第一の反射材層、第二の反射材層、及び保護層の３層からなる、請求項１から４のいずれかに記載の遮熱用ダンボールシート。
【請求項６】
第一の反射材層を形成する被膜形成性組成物が、アルミニウム顔料、雲母、及びパール顔料からなる群から選ばれる少なくとも一種の膜形成性物質を含有する、請求項５に記載の遮熱用ダンボールシート。
【請求項７】
第一の反射材層及び第二の反射材層が、同一の組成を有する被膜形成性組成物に由来する、請求項５又は６に記載の遮熱用ダンボールシート。
【請求項８】
前記保護層が透明な被膜である請求項５から７のいずれかに記載の遮熱用ダンボールシート。
【請求項９】
請求項１から８のいずれかに記載の遮熱用ダンボールシートからなる、遮熱用建材。
【発明の詳細な説明】
【技術分野】
【０００１】
本発明は、遮熱用ダンボールシート、及び遮熱用建材に関する。
【背景技術】
【０００２】
近年、住宅は気密性や断熱性が向上しており、夏場等に日射により室内の温度が上昇した場合には、空気の自然対流による室内の温度低下が起こりにくい構造となっている。このため、居室内で快適に過ごすために、冷房出力を増加させることが必要となり、電力消費の増加や冷房室外機からの排熱の増加による外気温の上昇等の問題を引き起こしている。このような問題に対処するため、住宅の屋根材と天井材との間に遮熱シートを配設して、日射による室内温度の上昇を防止する試みがなされている。
【０００３】
例えば、特許文献１には、表ライナと裏ライナとの間に中芯を挟持してなるダンボール紙の少なくとも一方の面に、アルミニウム箔又はアルミニウム蒸着樹脂フィルムからなる反射材層が貼付けられていることを特徴とする遮熱用ダンボールシートが開示されている。特許文献１によれば、上記の遮熱用ダンボールシートは、安価であり、遮熱性、取扱性、施工性、及び結露防止性に優れているものとされている。
【先行技術文献】
【特許文献】
【０００４】
【特許文献１】特開２００７−１３８４０９号公報
【発明の概要】
【発明が解決しようとする課題】
【０００５】
しかしながら、特許文献１の発明においては、ダンボール紙の少なくとも一方の面に、アルミニウム箔やアルミニウム蒸着樹脂フィルム等を張り付けることにより遮熱用ダンボールシートを製造しているため、アルミニウム箔やアルミニウム蒸着樹脂フィルムを、破れなく均一にダンボール紙に貼りつけるために製造工程が煩雑化し、製造コストが嵩むという問題があった。よって、本発明は、従来の遮熱用ダンボールシートと比較して、低コストで製造できるとともに、従来製品と同等の遮熱性能を有する遮熱用ダンボールシートを提供することを目的とする。
【課題を解決するための手段】
【０００６】
本発明の発明者らは、上記課題を解決するため、鋭意研究を行った。その結果、グラビア印刷、プレプリント印刷、又はコーティング等の手段により、中芯と接合される前の表ライナの片側表面に所定の反射材層と保護層とを形成することにより、上記課題を解決できることを見出し、本発明を完成するに至った。具体的には、本発明は以下のものを提供する。
【０００７】
（１）  本発明の第一の態様は、遮熱用ダンボールシートであって、波状に形成される中芯と、上記中芯の一面側に設けられる表ライナと、上記中芯の他面側に設けられる裏ライナと、を有し、上記表ライナの一面側の表面には、上記表ライナが上記中芯と接合される前の段階で、被膜形成性組成物に由来する反射材層が積層され、上記反射材層を形成する被膜形成性組成物は、少なくとも、アルミニウム顔料及び溶媒を含有することを特徴とする。
【０００８】
（２）  本発明の第二の態様は、（１）に記載の遮熱用ダンボールシートにおいて、第一の反射材層、第二の反射材層、及び保護層から形成される積層体の膜厚が１．５μｍ以上６．０μｍ以下であることを特徴とする。
【０００９】
（３）  本発明の第二の態様は、（１）又は（２）に記載の遮熱用ダンボールシートであって、被膜形成性組成物におけるアルミニウム顔料の含有量が、５質量％以上４０質量％以下であることを特徴とする。
【００１０】
（４）  本発明の第四の態様は、（１）から（３）のいずれかに記載の遮熱用ダンボールシートであって、第一の反射材層が形成される前の表ライナの、一面側の表面の表面粗さＲａが１．０μｍ以上１．４μｍ以下であることを特徴とするものである。
【００１１】
（５）  本発明の第五の態様は、（１）から（４）のいずれかに記載の遮熱用ダンボールシートであって、被膜形成性組成物に由来する反射材層が、他面側から一面側に向かって積層された、第一の反射材層、第二の反射材層、及び保護層の３層からなることを特徴とする。
【００１２】
（６）  本発明の第六の態様は、（５）に記載の遮熱用ダンボールシートであって、第一の反射材層を形成する被膜形成性組成物が、アルミニウム顔料、雲母、及びパール顔料からなる群から選ばれる少なくとも一種の膜形成性物質を含有することを特徴とする。
【００１３】
（７）  本発明の第七の態様は、（５）又は（６）に記載の遮熱用ダンボールシートであって、第一の反射材層及び第二の反射材層が、同一の組成を有する被膜形成性組成物に由来することを特徴とする。
【００１４】
（８）  本発明の第八の態様は、（５）から（７）のいずれかに記載の遮熱用ダンボールシートであって、上記保護層が透明な被膜であることを特徴とする。
【００１５】
（９）  本発明の第九の態様は、遮熱用建材であって、（１）から（８）のいずれかに記載の遮熱用ダンボールシートからなることを特徴とする。
【発明の効果】
【００１６】
本発明の遮熱用ダンボールシートにおいては、好ましくは、被膜形成性組成物を表ライナにグラビア印刷、プレプリント印刷又はコーティングすることにより、中芯と接合される前の表ライナの一面側の表面に、反射材層を形成して積層したので、煩雑な製造工程を経ることなく、表ライナ上に所定の反射材層を均一に形成することができ、従来製品と比較しても、遮熱用ダンボールシートの製造コストを低減することができる。
【図面の簡単な説明】
【００１７】
【図１】本発明の実施形態に係る遮熱用建材を示す図面である。
【発明を実施するための形態】
【００１８】
以下、必要に応じて添付図面を参照して、本発明を実施するための形態（以下、実施形態という）について詳細に説明する。なお、実施形態の説明の全体を通して同じ要素には同じ番号を付している。
【００１９】
＜遮熱用ダンボールシート＞
本発明の遮熱用ダンボールシートは、波状に形成される中芯と、中芯の一面側に設けられる表ライナと、中芯の他面側に設けられる裏ライナと、を有し、表ライナが中心と接合される前の段階で、表ライナの一面側の表面に、反射材層、好ましくは他面側から一面側に向かって形成された、それぞれ被膜形成性組成物に由来する第一の反射材層、第二の反射材層、及び保護層が積層されているものである。ここで、表ライナに第一の反射材層、第二の反射材層、及び保護層を設ける場合、各層は、被膜形成性組成物を、ダンボールシート形成前の状態で、好ましくは、表ライナにグラビア印刷、プレプリント印刷又はコーティングすることにより形成されている。表ライナと中芯を接合する前の段階で、被膜形成性組成物から、所定の反射材層及び保護層を形成することにより、遮熱用ダンボールシートの製造工程を簡略化でき、製造コストの削減を実現できるとともに、形成される反射材層の均一性を向上させることができる。
【００２０】
［表ライナ、中芯、及び裏ライナ］
表ライナ及び裏ライナは、平坦な板紙であり、中芯は波状に成形された板紙であって、山と谷とが、交互に連なる形状に成形される。これらのうち、表ライナは、各反射材層及び保護層が形成される一面側の表面の表面粗さＲａが１．０μｍ以上１．４μｍ以下であることが好ましい。表ライナの一面側の表面の表面粗さを上記のように調整することにより、第一の反射材層の表ライナへの密着性が良好なものとなるとともに、各反射材層及び保護層の平滑性が良好なものとなり、赤外線等を含む放射線の反射性能が向上する。なお、ここでいう表面粗さとは、カラー３Ｄレーザー顕微鏡ＶＫ−９７００（ＫＥＹＥＮＣＥ社製）により１０００倍の倍率で表ライナの表面を撮影して、表面の凹凸の寸法をＮ＝５で測定して算出するものである。表ライナとしては、ライナ紙やコート紙等の任意のライナを採用できるが、ライナ紙やコート紙の一面側の表層が晒パルプにより形成されている白ライナ又はライナ紙やコート紙の一面側の表面に白色塗料が塗工された茶ライナであることが好ましく、白ライナの場合、その表面にさらに白色塗料が塗工されていることがより好ましい。白ライナ及び表面に白色塗料が塗工された各ライナは、表面粗さが低く抑えられて、反射材層の表ライナへの密着性が良好なものとなるとともに、表面が白色であるため、赤外線等を含む放射線の反射性能が良好なものとなる。本発明の遮熱用ダンボールシートの製造に用いることができる中芯及び裏ライナとしては、従来公知の材料を使用して製造したものを用いることができる。
【００２１】
［被膜形成性組成物］
（反射材層を形成するための被膜形成性組成物）
本発明において、遮熱用ダンボールシートを構成する表ライナに形成される反射材層は、少なくともアルミニウム顔料及び溶媒を含有する被膜形成性組成物から形成されることが好ましく、アルミニウム顔料の含有量を５質量％以上４０質量％以下とすることが好ましい。また、反射材層を第一の反射材層、第二の反射材層、及び保護層からなるもものとする場合、第一の反射材層及び第二の反射材層のうち、より表面側の反射材層を形成する第二の反射材層を、アルミニウム顔料及び溶媒を含有する被膜形成性組成物から形成され、アルミニウム顔料の含有量が５質量％以上４０質量％以下であるものとすることが好ましい。この被膜形成性組成物に含まれる成分のうち、アルミニウム顔料は、膜形成性物質を構成するものであり、溶媒が蒸発して被膜としての第二の反射材層が形成された際に、第二の反射材層に赤外線等を含む放射線の反射性能を付与するものである。なお、アルミニウム顔料としては、水性又は油性の、リーフィングタイプのアルミニウム顔料及びノンリーフィングタイプのアルミニウム顔料の両者が存在しているが、被膜形成性組成物からプレプリント印刷にて反射材層を形成する場合、第一の反射材層及び第二の反射材層共に、水性のリーフィングタイプのアルミニウム顔料を７質量％以上１０質量％以下用いることがより好ましく、被膜形成性組成物からグラビア印刷にて反射材層を形成する場合、第一の反射材層を油性のリーフィングタイプのアルミニウム顔料、第二の反射材層を油性のノンリーフィングタイプのアルミニウム顔料を５質量％以上１５質量％以下用いることがより好ましい。
【００２２】
被膜形成性組成物に含有させることができる溶媒としては、被膜形成性組成物中の固形分を溶解又は分散可能な溶媒であれば特に限定されず、メタノール、エタノール、プロピレングリコールモノエーテル、トルエン、酢酸エチル、イソプロピルアルコール及び水等を挙げることができる。これらの溶媒うち、グラビア印刷により反射材層を形成する場合には、被膜形成性組成物に含有させる溶媒として、トルエン、酢酸エチル、及びイソプロピルアルコールを用いることが好ましい。これらの溶媒の使用量については、例えば、被膜形成性組成物をプレプリント印刷に用いる場合には、プロピレングリコールモノエーテルとして１質量％以上１０質量％以下、イソプロピルアルコールとして１質量％以上５質量％以下であることが好ましく、被膜形成性組成物をグラビア印刷に用いる場合には、トルエンとして１質量％以上５質量％以下、酢酸エチルとして５５質量％以上６５質量％以下、イソプロピルアルコールとして１０質量％以上２０質量％以下であることが好ましい。
【００２３】
反射材層を形成するための被膜形成性組成物は、膜形成性物質であるアルミニウム顔料、及び溶媒に加えて、バインダーとしての樹脂を含んでいてもよい。上記の被膜形成性組成物に含有させることができる樹脂としては、上記の溶媒に溶解し又は上記の溶媒に分散可能な樹脂であれば特に限定されることはなく、ライナのプレプリント印刷及びコーティングに用いられる従来の被膜形成性組成物に含有される樹脂であれば、どのようなものであっても使用することができるが、具体的には、天然樹脂であるニトロセルロース等のセルロース系バインダー、並びに、合成樹脂であるアクリル系樹脂、アミド樹脂、及びウレタン系樹脂等を挙げることができる。プレプリント印刷及びコーティングにより、反射材層を形成する場合には、バインダーはアクリル系樹脂であることが好ましく、グラビア印刷により、反射材層を形成する場合には、バインダーはニトロセルロースであることが好ましい。
【００２４】
（第一の反射材層を形成するための被膜形成性組成物）
反射材層を、第一の反射材層、第二の反射材層、及び保護層からなるものとして構成する場合、第一の反射材層を形成するための被膜形成性組成物は、膜形成性物質として、アルミニウム顔料、雲母、及びパール顔料からなる群から選ばれる少なくとも一種の膜形成性物質を含んでいることが好ましい。これらの膜形成性物質を含有する被膜形成性組成物は、取扱い性能が良好である一方で、製造される最終的な遮熱用ダンボールシートに適度な遮熱性能を付与することができる。第一の反射材層を形成するための被膜形成性組成物に含有される膜形成性物質としては、これらの中でもアルミニウム顔料を使用することが好ましい。アルミニウム顔料を使用することにより、第一の反射材層の赤外線等を含む放射線の反射性能を高めることができ、製造される最終的な遮熱用ダンボールシートの遮熱性を良好なものとすることができる。
【００２５】
第一の反射材層を形成するための被膜形成性組成物は、さらに、溶媒やバインダーとしての樹脂を含んでいてもよく、これらの溶媒及び樹脂としては、上述の被膜形成性組成物に使用したものと同類のものを使用することができる。第一の反射材層を形成するための被膜形成性組成物は、第二の反射材層を形成するための被膜形成性組成物と同一の組成物であってもよく、これにより、遮熱用ダンボールシートの遮熱性をより良好なものとすることができるが、各組成物の被膜形成性や被膜の定着性を向上させる為、各成分の種類を変更したり、各成分の含有量を適宜増減させたりしてもよい。
【００２６】
（保護層を形成するための被膜形成性組成物）
本発明の好ましい態様において、遮熱用ダンボールシートを製造するに当たっては、第二の反射材層の上層に、保護層を形成してもよい。本発明の遮熱用ダンボールシートは、第一の反射材層及び第二の反射材層が形成された表ライナを、中芯及び裏ライナと共に、コルゲータ等により貼り合わせてダンボールシートとする。このため、保護層を形成することで、貼り合わせ工程中の機械的応力により、第一の反射材層及び第二の反射材層が欠損することを防止している。保護層を形成するための被膜形成性組成物としては、バインダーとしての樹脂や、溶媒等を含有する被膜形成性組成物を用いればよいが、保護層として透明な被膜を形成する被膜形成性組成物を用いることが好ましい。樹脂や溶媒としては、第一の反射材層や第二の反射材層に用いられる樹脂や溶媒と同類のものを、同等の含有量で使用すればよい。
【００２７】
［グラビア印刷、プレプリント印刷及びコーティング］
本発明の遮熱用ダンボールシートは、反射材層（好ましくは、第一の反射材層、第二の反射材層、及び保護層）を形成する被膜形成性組成物を、ダンボールシート形成前の状態で、好ましくは、表ライナにグラビア印刷、プレプリント印刷又はコーティングすることにより、各反射材層及び保護層を形成して製造されるが、特に、グラビア印刷により各反射材層及び保護層を形成することが好ましい。ダンボールシート形成前の状態で、被膜形成性組成物を表ライナにグラビア印刷、プレプリント印刷又はコーティングして各反射材層及び保護層を形成する場合、ダンボールシートを形成してから印刷又はコーティングする場合と異なり、印刷面又は塗工面の平滑性が担保されるので、形成される各反射材層及び保護層の平滑性及び均一性を向上させることができ、結果として製造される遮熱用ダンボールシートの遮熱性能を良好なものとすることができる。
【００２８】
ここで、プレプリント印刷により各反射材層及び保護層を形成する場合において、プレプリント印刷を行うプレプリント印刷機は、例えば、６ユニット以上の印刷塗工手段を有するものであり、そのうちの３ユニットの印刷塗工手段を使用して、第一の反射材層、第二の反射材層、及び保護層を形成する。また、ダンボールシート形成前の状態で、被膜形成性組成物を表ライナにコーティングすることにより、各反射材層及び保護層を形成する場合、バーコーター塗工機、ロッドコーター塗工機等、従来公知のコーター塗工機により、各反射材層及び保護層を形成すればよい。
【００２９】
なお、第一の反射材層、第二の反射材層、及び保護層から形成される積層体の膜厚は、１．５μｍ以上６．０μｍ以下であることが好ましく、プレプリント印刷を行う場合には、第一の反射材層、第二の反射材層、及び保護層から形成される積層体の膜厚は２．５μｍ以上４．０μｍ以下であることが好ましく、グラビア印刷を行う場合には、第一の反射材層、第二の反射材層、及び保護層から形成される積層体の膜厚は２．０μｍ以上４．０μｍ以下であることが好ましい。このような膜厚に調整することにより、遮熱用ダンボールシートの遮熱性能を良好に維持しつつ、積層体にクラックが入ることを防止することができる。
【００３０】
［遮熱用ダンボールシート及び遮熱用建材、並びにこれらの製造方法］
遮熱用ダンボールシートは、以上に説明したようにして製造された、好ましくは各反射材層及び保護層が積層された表ライナ、中芯、及び裏ライナを、コルゲートマシン等を用いることにより貼り合わせて製造される。具体的には、裏ライナに、連続紙を段繰りした中芯を貼り合わせて片面ダンボールを製造し、次いで、片面ダンボールに上記の表ライナを貼り合わせて両面ダンボールである遮熱用ダンボールシートを製造する。本発明の遮熱用ダンボールシートは、遮熱性が求められるいずれの用途においても用いることができ、例えば、屋根材、壁材、及び床材を含む建材、食品等の包装容器、遮熱シート、並びに包装箱等の用途に使用することができる。また、本発明の遮熱用ダンボールシートは、使用される用途に応じて、遮熱性に加え、従来公知の手段により耐水性や撥水性、難燃性を付与して用いてもよい。
【００３１】
図１は本発明の遮熱用建材１を示す図面である。図１に示すように、製造された遮熱用ダンボールシートには、必要に応じて、通気性、透湿性を向上させるためのスリット２を形成し、所望の形状に型抜き加工して、遮熱用建材１とする。遮熱用建材１は、住宅用の遮熱用建材として用いられることが好ましいが、より具体的な態様においては、屋根材と天井材との間に配設されて、屋根への日射による屋根材からの放射熱の遮熱に使用される。
【実施例】
【００３２】
以下、本発明について、実施例を参照して詳細に説明する。なお、本発明は以下に説明する実施例に何ら限定されるものではない。
【００３３】
＜製造例１；第一の反射材層、第二の反射材層、及び保護層の形成＞
グラビア刷機を使用して、ダンボール製造用の白ライナに、第一の反射材形成用被膜形成性組成物（「ＧＦＰカラー１２ギン」）を１５０ＬＰＩで１回、第二の反射材形成用被膜形成性組成物（「ＧＦＰカラーＣ１８０ギン」）を１５０ＬＰＩで１回、保護層形成用の被膜形成性組成物（「ＧＦＰカラー  ＮＳ  ＯＰニス（Ｋ）」）を１７５ＬＰＩで１回印刷し、第一の反射材層、第二の反射材層、保護層を形成した表ライナを製造した。第一の反射材形成用被膜形成性組成物及び第二の反射材形成用被膜形成性組成物を塗布した後の塗膜の表面粗さＲａは１．３６μｍであった。
【００３４】
＜製造例２；第一の反射材層、第二の反射材層、及び保護層の形成＞
プレプリント刷機を使用して、ダンボール製造用の白ライナに、第一の反射材層用の反射材形成用被膜形成性組成物（「ＳＤＳ  ＬＯＸ  ＴＫ  シルバー」）を２００ＬＰＩで２回、保護層形成用の被膜形成性組成物（「ＡＱＰ  ７２２  ＯＰ  ワニス  ＢＬ」）を１８０ＬＰＩで１回印刷し、第一の反射材層、第二の反射材層、保護層を形成した表ライナを製造した。第一の反射材形成用被膜形成性組成物及び第二の反射材形成用被膜形成性組成物を塗布した後の塗膜の表面粗さＲａは１．２２μｍであった。
【００３５】
＜製造例３；遮熱用ダンボールシートの製造＞
製造例１及び２で製造された表ライナを、中芯用及び裏ライナ用のダンボール原紙と共に、コルゲートマシンにかけ、厚さ３．０ｍｍの遮熱用ダンボールシートを製造した。この遮熱用ダンボールシートの表面のうち、各反射材層及び保護層が形成された側の表面には、必要に応じて、長さ１０ｍｍの半切りスリットを、長さ方向の間隔８０ｍｍ、幅方向の間隔６０ｍｍで規則的に形成した。
【００３６】
＜実験例１；日射反射率及び放射率の検討＞
製造例１及び２により形成された、各反射材層及び保護層が形成された表ライナ（以下、「アルミ印刷ライナ」という）、白ライナ、茶ライナ、アルミニウム蒸着不織紙付ダンボールを、５０ｍｍ×５０ｍｍ又は５０ｍｍ×１００ｍｍの寸法に裁断し、ＪＩＳ  Ｒ  ３１０６（板ガラス類の透過率・反射率・日射熱取得率の試験方法）に準じて日射反射率測定試験（５０ｍｍ×５０ｍｍのサンプルを使用）を、ＪＩＳ  Ａ  １４２３（赤外線放射温度計による放射率の簡易測定方法）に準じて各ライナ表面の放射率測定試験（製造例２の表ライナ以外は５０ｍｍ×５０ｍｍのサンプルを使用し、製造例２の表ライナについては５０ｍｍ×１００ｍｍのサンプルを使用）を行った。なお、放射率の測定には赤外線放射温度計の赤外線カメラ「サーモビジョン  ＣＰＡ−８２０」を用い、以下の式により算出した。また、放射率測定に際して、上記のアルミニウム蒸着不織紙付ダンボールからは、ダンボール部分を剥離した。結果を表１に示す。なお、製造例１の表ライナを使用した試験は「プレプリント」の項に、製造例２の表ライナを使用した試験は「グラビア」の項目に結果を示した。
ε＝（Ｔ２−Ｔ１）／（Ｔｂ２−Ｔｂ１）
ここで、εは放射率、Ｔ１は常温時の試験体表面温度（℃）、Ｔ２は加熱時の試験体表面温度（℃）、Ｔｂ１は黒体化した部分の常温時の表面温度（℃）、Ｔｂ２は黒体化した部分の加熱時の表面温度（℃）である。
【００３７】
【表１】
2017172108.tif 000003
【００３８】
表１の結果からも明らかなように、アルミ印刷ライナでは、各反射材層及び保護層を形成していない白ライナ及び茶ライナと比較して、日射反射率と放射率とが共に良好となる結果が得られた。アルミ印刷ライナの日射反射率はアルミニウム蒸着不織紙よりも良好なものとなり、放射率もアルミニウム蒸着不織紙に準ずるものとなった。よって、アルミ印刷ライナは、アルミニウム蒸着不織紙に匹敵する遮熱性を有していることが分かる。
【００３９】
＜実験例２；透湿量の検討＞
製造例３で製造した、本発明の遮熱用ダンボールシート（スリットあり／なし、厚さ３．０ｍｍ）を、縦横３００ｍｍに型抜きし、ＪＩＳ  Ａ  １３２４（建築材料の透湿性測定方法）、５．２カップ法に準じて透湿量を測定した。透湿量は２つのサンプルについて行った。結果を表２に示す。なお、製造例１の表ライナを使用した試験は「プレプリント」の項に、製造例２の表ライナを使用した試験は「グラビア」の項目に結果を示した。
【００４０】
【表２】
2017172108.tif 000004
【００４１】
表２より、本発明の遮熱用ダンボールシートは、建材に求められる透湿量と同等の透湿量を有していることが分かった。
【００４２】
＜実験例４；防風性についての検討＞
製造例３で製造した、本発明の遮熱用ダンボールシート（スリットあり、厚さ３．０ｍｍ）を、プレプリント印刷を行った表ライナを使用したものについては縦横４５ｍｍ、グラビア印刷を行った表ライナを使用したものについては縦横５０ｍｍに型抜きし、表ライナ（表面）と裏ライナ（裏面）をそれぞれ分離して、ＪＩＳ  Ａ  ６１１１（透湿防水シート）、７．９  防風性に準じて防風性を検討した。防風性は５つのサンプルについて行った。結果を表３に示す。なお、製造例１の表ライナを使用した試験は「プレプリント」の項に、製造例２の表ライナを使用した試験は「グラビア」の項目に結果を示した。
【００４３】
【表３】
2017172108.tif 000005
【００４４】
表３より、本発明の遮熱用ダンボールシートは、良好な防風性を有していることが分かった。
【符号の説明】
【００４５】
１    遮熱用建材
２    スリット
【図１】
2017172108.tif 000006